(57)【特許請求の範囲】
【請求項１】
ＦｅＯを含有するマグネタイト系鉱石を造粒することで得られた焼結鉱用の原料であって、
前記鉱石のＦｅＯの含有率は２０質量％以上であり、粒度が０．５ｍｍ以下である鉱石が総重量に対して８０質量％以上含まれており、前記鉱石は、１．０ｍｍ以上の核粒子の周囲に配置され且つ層厚が２．１ｍｍ以下で前記核粒子を被覆していることを特徴とする焼結鉱用原料。
【請求項２】
前記核粒子は、焼結返鉱であることを特徴とする請求項１に記載の焼結鉱用原料。
【請求項３】
ＦｅＯを含有するマグネタイト系鉱石を造粒して焼結鉱用の原料を製造する方法において、
ＦｅＯの含有率が２０質量％以上で且つ粒度が０．５ｍｍ以下である鉱石を総重量に対して８０質量％以上含むように、１．０ｍｍ以上の核粒子の周囲に配置し且つ層厚が２．１ｍｍ以下となるように造粒しつつ被覆する
ことを特徴とする焼結鉱用原料の製造方法。
【請求項４】
前記核粒子は、焼結返鉱であることを特徴とする請求項３に記載の焼結鉱用原料の製造方法。
【発明の詳細な説明】
【技術分野】
【０００１】
本発明は、高炉に装入される高炉原料の基となる焼結鉱用原料、及びその焼結鉱用原料の製造方法に関するものであり、特に、マグネタイトペレットフィード等の微粉鉄鉱石から製造される焼結鉱用原料、及びその焼結鉱用原料の製造方法に関する。
【背景技術】
【０００２】
従来では、高炉原料として、粒度の大きい鉄鉱石（塊鉱石）が用いられていたが、近年では、焼結鉱やペレットなどが用いられている。
高炉原料としてよく用いられる焼結鉱は、粒度が小さくそのままでは高炉に投入できないような粉鉱（微粉鉄鉱石）を事前に造粒、焼成して得られる高炉用原料である。焼結鉱を製造する技術として、以下の特許文献１〜５に示すように様々のものが開発されている。
【０００３】
特許文献１では、マグネタイトペレットフィードを使用することができ、かつ、焼結鉱のＲＤＩを改善することを目的としている。特許文献１では、マグネタイトペレットフィードを造粒し、当該造粒物と他の焼結原料とを混合して焼結鉱を製造することが開示されている。なお、ペレットフィードとは、焼結鉱用原料としても使用できない粒度の細かい微粉の鉄鉱石を指し、一般的にペレットなどの原料に適している。マグネタイトは磁鉄鉱（Ｆｅ３Ｏ４）のことを言う。したがって、マグネタイトペレットフィードとは「ペレットなどの原料に適した微粉状の磁鉄鉱」のことである。
【０００４】
特許文献２では、ピソライト鉱石などの高結晶水含有鉱石を原料鉱石として多量に使用した場合に、低コストでしかも困難性を伴わずに高生産性を維持することを目的としている。特許文献２では、高結晶水含有鉱石を原料鉱石として使用する焼結鉱の製造方法であって、高結晶水含有鉱石と含ＣａＯ副原料とを主体とする粒子の表層に、粒径０．２５ｍｍ以下の粒子を８０重量％以上含有する難溶融性鉱石と固体燃料とを主体とする被覆層を形成して擬似粒子を作成し、この擬似粒子を焼結している。また、特許文献２に示した難溶融性鉱石はＦｅＯを１０重量％以上含み、その原料鉱石全体に対する配合割合を３〜３０重量％としている。
【０００５】
特許文献３は、難焼結性原料の利用性を高めると共に高品質の焼結鉱を製造する際のエネルギー消費量を少なくすることを目的としている。特許文献３では、粉鉄鉱石を２〜４ｍｍφを基準として篩分を行い、篩下の微粒を、粒径２〜５ｍｍφの擬似粒子としたのち、篩上の粗粒および他の原料と共にミキシングして焼結原料用擬似粒塊を製造している。
特許文献４は、造粒性及び強度を従来よりも向上させた造粒物を製造することを目的としている。特許文献４では、それぞれ粗粒及び微粉を含む２種以上の鉄鉱石を原料とし、核粒子となる粗粒に微粉を付着させて造粒物Ｓを製造する第１の造粒装置と、微粉のみで又は微粉を主体として造粒させる造粒物Ｐを製造する第２の造粒装置を備え、造粒物Ｓ  及び前記造粒物Ｐを用いる焼結原料の事前処理方法を開示している。詳しくは、造粒物Ｓ
は、前記核粒子への微粉付着平均厚さが５０〜３００μｍとなるように第１の造粒装置への微粉配合量を調整し、前記第１の造粒装置に供給しない残部の微粉を、前記第２の造粒装置の原料として使用している。
【０００６】
特許文献５は、ピソライト鉱石を多量にあるいは全量使用して安定な焼結操業を行うことを目的としている。特許文献５では、ピソライト鉱石を主原料として焼結鉱を製造するに当たり、その原料の事前造粒を行う際、まず核粒子となる粒径３ｍｍ以上のピソライト鉱石の表面に全ＣａＯ分の５０〜８５％を付着させてＣａＯ分からなる付着粉内層部を形
成させる。そして、残りのＣａＯ分、粒径１ｍｍ以下のピソライト粉鉱石および他の粉鉱石を付着させてＣａＯ分およびピソライト粉鉱石からなる付着粉外層部を形成させて核粒子および２層の付着粉部からなる焼結原料の擬似粒子化をはかり、これを焼結している。
【先行技術文献】
【特許文献】
【０００７】
【特許文献１】特開２０１３−２５３２８１号公報
【特許文献２】特開平０８−２６９５８４号公報
【特許文献３】特開昭６０−１３８０２０号公報
【特許文献４】特開２００５−３５０７７０号公報
【特許文献５】特開平０８−２６９５８４号公報
【発明の概要】
【発明が解決しようとする課題】
【０００８】
特許文献１では、マグネタイト系鉱石を事前に造粒して他の原料と混合することにより、マグネタイトペレットフィードを使用できるようにしている。しかしながら、特許文献１では、単にペレット化することが開示されているだけでマグネタイトペレットの構造等について詳細に記載されておらず、特許文献１の方法ではペレット内部までマグネタイトが酸化せず、焼結鉱品質、具体的には、被還元性（ＲＩ）の低下を招く恐れがある。
【０００９】
特許文献２〜５では、微粉鉱石をペレット化して、当該ペレットを焼結鉱用原料として用いることが開示されているものの、マグネタイト系鉱石について詳細に記載されておらず、マグネタイト系鉱石を十分に酸化して被還元性（ＲＩ）を低下させないようにする条件を提示することができない。
本発明は、上述の問題に鑑みてなされたもので、マグネタイト系鉱石などの微粉鉄鉱石を造粒することにより、マグネタイト等の酸化を促進して、高品質な焼結鉱用原料を得ると共に、及びマグネタイト系鉱石などの微粉鉄鉱石を用いた焼結鉱用原料の製造方法を提供することを目的とする。
【課題を解決するための手段】
【００１０】
上述の目的を達成するため、本発明においては以下の技術的手段を講じた。
本発明の焼結鉱用原料は、ＦｅＯを含有するマグネタイト系鉱石を造粒することで得られた焼結鉱用の原料であって、前記鉱石のＦｅＯの含有率は２０質量％以上であり、粒度が０．５ｍｍ以下である鉱石が総重量に対して８０質量％以上含まれており、前記鉱石は、１．０ｍｍ以上の核粒子の周囲に配置され且つ層厚が２．１ｍｍ以下で前記核粒子を被覆していることを特徴とする。
【００１１】
焼結鉱用原料の製造方法は、ＦｅＯを含有するマグネタイト系鉱石を造粒して焼結鉱用の原料を製造する方法において、ＦｅＯの含有率が２０質量％以上で且つ粒度が０．５ｍｍ以下である鉱石を総重量に対して８０質量％以上含むように、１．０ｍｍ以上の核粒子の周囲に配置し且つ層厚が２．１ｍｍ以下となるように造粒しつつ被覆することを特徴とする。
【００１２】
前記核粒子は、焼結返鉱であることが好ましい。
【発明の効果】
【００１３】
本発明によれば、マグネタイト系鉱石などの微粉鉄鉱石を造粒することにより、マグネタイト等の酸化を促進して、焼結鉱の品質を向上させることができる。
【図面の簡単な説明】
【００１４】
【図１】焼結鉱用原料（ペレット）の概略図である。
【図２】従来での焼結鉱の製造方法及びマグネタイト系鉱石を用いる場合の焼結鉱の製造方法を示した図である。
【図３】被覆層厚と成品のＦｅＯとの関係を示す図である。
【図４】被覆層厚と成品の歩留との関係を示す図である。
【図５】被覆層厚とＲＤＩとの関係を示す図である。
【図６】比較例４の結果を説明する説明図である。
【図７】比較例３の結果を説明する説明図である。
【発明を実施するための形態】
【００１５】
本発明の焼結鉱用原料及び焼結鉱用原料の製造方法について説明する。
高炉用原料として用いられる焼結鉱は、鉄鉱石、副原料（石灰原料、硅石含有原料等）などを造粒、擬似粒子化し、得られた造粒物、すなわち焼結鉱用原料を焼結機を用いて焼結することにより得ることができる。焼結の過程では、焼結鉱用原料は炭材の燃焼発熱により部分的に融液が生成し、互いに溶融・同化する焼結反応を通じて互いに合体、結合する。ここで、焼結反応においては、焼結体内に焼結の不十分な脆弱部が形成されることがあり、従来、焼結の良否は、焼結反応が終了した時点の焼結層重量に対する最終焼結鉱成品重量の割合、すなわち成品歩留で測定される。
【００１６】
近年、高品位な焼結鉱原料用のヘマタイト系鉄鉱石の産出量減少に伴い、ペレット用の原料も焼結鉱用の原料として使用できることが期待されている。さらには、ＦｅＯを多く含有した、いわゆるマグネタイト系鉱石（酸化物の主成分がＦｅ３Ｏ４である鉱石）が着目されている。マグネタイト系鉱石は、高脈石層と交互に層を成しているため、これらと分離して品位を上げるために粉砕・磁選といった選鉱処理が施される。そのため、脈石成分と分離されており不純物成分が少ないという特長を有するが、マグネタイト系鉱石は必然的に微粉の形態となっている。
【００１７】
さて、一般的に微粉を多量に含む焼結原料は、核となる粗粒物が少ないため転動し難くい。また微粉主体のため比表面積が大きく、ドラムミキサー等で造粒を行う際に多くの水分が必要になり、焼結原料同士の付着性が強くなるため、焼結原料が転動しにくい条件となり造粒性の低下が生じることがある。この結果、ドラムミキサー等で造粒した焼結原料を焼結機のパレットに装入した場合、造粒されなかった微粉鉄鉱石や造粒されたものの崩壊して生成した鉄鉱石の微粉粒子が原料充填層の通気性を悪化させ、焼結鉱の生産性を低下させてしまう。このようなことから、ペレット用原料に使用するような微粉を含む鉱石を使用する場合は、鉱石等を事前にパンペレタイザ等でペレット化して予備造粒することで、通気性改善を図っている。
【００１８】
なお、ペレットの原料に適した微粉の鉄鉱石のことをペレットフィードと呼ぶこともある。この場合、マグネタイトペレットフィードとは「ペレットなどの原料に適した微粉状の磁鉄鉱（Ｆｅ３Ｏ４）」のことである。
さて、本発明では、ＦｅＯの含有率が２０質量％以上の鉱石であるマグネタイト系鉱石を用いることとしている。また、粒度が０．５ｍｍ以下であるマグネタイト系鉱石を用いることとしている。ここで、マグネタイト系鉱石とは、マグネタイトペレットフィードや砂鉄である。採用するマグネタイト系鉱石は、鉄分として６０質量％以上を含むことが好ましい。
【００１９】
しかしながら、予備造粒したマグネタイト系鉱石（マグネタイトペレットフィード）を使用した場合、焼結後も焼結鉱に含まれるＦｅＯが酸化しきれないことがあり、その結果、冷却工程で発熱が起き、設備不良を引き起こす虞がある。また、ＦｅＯを多く含む焼結鉱が高炉内に装入されると、被還元性が低いため、高炉下部までＦｅＯが還元されずに残
留するようになる（未還元ＦｅＯ）。未還元ＦｅＯは還元される時に炉内の熱を奪う（＝吸熱反応）ため、高炉下部で鉄が溶ける速度を低下することになり、高炉の操業が不安定になる（＝冷え込み）。
【００２０】
このようなことから、マグネタイト系鉱石を使用した場合は、予備造粒のみで不十分であり、焼結時に酸化を促進させる必要がある。しかしながら、焼結鉱の製造プロセスでは、ＦｅＯの酸化が生じる温度域に保持されている時間は、２〜４分程度と非常に短く、酸化を完了する時間を十分に確保することが難しい。例えば、特開２０１３−２５３２８１号公報では、マグネタイト系鉱石を単にペレット化しているのみであるため、焼結鉱の製造プロセスにおいて、焼結時間中に内部まで酸化が進行せず、ペレットの内部に未酸化領域が残存してしまう虞がある。
【００２１】
そこで、本発明では、マグネタイト系鉱石をパンペレタイザ等でペレット化した場合に、図１に示すように、焼結鉱用原料（造粒物、ペレット）１の中心部２が１．０ｍｍ以上の核粒子３であり、当該核粒子３の周りに層厚（被覆層）が２．１ｍｍ以下のマグネタイト系鉱石４が配置するように造粒している。即ち、造粒物１の中心部２に核粒子３を配置し、未酸化しやすい領域（マグネタイト系鉱石の領域）４を置き換えることで、ＦｅＯの酸化促進が可能であることを見出した。言い換えれば、マグネタイト系鉱石を１．０ｍｍ以上の核粒子の周囲に、層厚が２．１ｍｍ以下となるように被覆している。
【００２２】
核粒子３に関して、大きさが１．０ｍｍ以上の核粒子３を使用することにより、造粒物１の中心部２に核粒子３を配置することができる。大きさが１．０未満場合は、核とならずに被覆層にも賦存するようになり、効果を発揮できない。また、核粒子とは、マグネタイト系鉱石を除く全ての原料を用いることができ、例えば、鉄鉱石や石灰石、その他焼結原料であってよい。
【００２３】
なお、核粒子として、１．０ｍｍ以上の大きさの返鉱を用いることが好ましい。返鉱とは、焼結後において溶融同化が不十分で結合が弱く、粉砕・整粒過程で取り除かれた細かな焼結鉱である。返鉱は、一度焼結を行っていることからプリメルトされた状態であり、かつ低融点組成物となっているため、滓化性が良好で低融点の融液を生成する。そのため、返鉱を核粒子として用いることによって、焼結原料層の溶融同化が進行し、歩留改善効果が特に著しい。
【００２４】
層厚（被覆層）に関して、核粒子の周囲の被覆層が厚い場合、焼結時間中に酸化が完了しないため、ある値以上には厚くすることができない。元来、焼結鉱製造においては、原料中のヘマタイトの一部が還元され、焼結後にＦｅＯが残留することは知られているが、マグネタイトペレットフィードを単純に配合した場合、あるいは、被覆層が厚い場合、さらに成品ＦｅＯは増加傾向にあり、それに伴い焼結鉱品質（強度、ＲＩ）が悪化してしまう。
【００２５】
被覆層の厚みを２．１ｍｍ以下にすれば、内部まで酸化が完了し、焼結鉱中のＦｅＯの増加が従来よりもむしろ低下し、ＲＩを従来よりも改善することができる。これはマグネタイトペレットフィールドの酸化発熱により、焼結完了後の冷却速度が緩やかになり、不可避的に生じるＦｅＯが再酸化され、ＦｅＯ濃度を低下させる効果があると考えられる。ただし、被覆層の厚みは、被覆層を含む部分の外径を固定して考えた場合、原理的に被覆層を構成する粒子径よりも薄くすることはできず、また、被覆層を実際に安定して形成することができないため、０．２５ｍｍ以上が好ましい。
【００２６】
なお、被覆層は、低酸化度鉱石（マグネタイト系鉱石）の被覆層を含む部分の外径と中心の核粒子の外径によって定義することができる。外径、核粒子の径ともに面積相当径で
定義することができる。例えば、Ｓ＝（ｄｏ−ｄｃ）／２、ただし、Ｓ：被覆層厚、ｄｏ：造粒物の外径、ｄｃ：核粒子の径である。
また、造粒を行うにあたっては、粒度が０．５ｍｍ以下であるマグネタイト系鉱石を総重量に対して８０質量％以上用いることとしている。ここで、総重量とは、マグネタイト系鉱石をパンペレタイザ等でペレット化する際に使用する原料の総重量（マグネタイト系鉱石、核粒子）である。
【００２７】
以上、本発明によれば、焼結鉱用の原料は、ＦｅＯを含有するマグネタイト系鉱石を含み、鉱石のＦｅＯの含有率は２０質量％以上であり、粒度が０．５ｍｍ以下である鉱石が総重量に対して８０質量％以上含まれており、鉱石は、１．０ｍｍ以上の核粒子の周囲に配置され且つ層厚が２．１ｍｍ以下で核粒子を被覆している。焼結鉱用の原料の製造方法にあっては、ＦｅＯの含有率が２０質量％以上で且つ粒度が０．５ｍｍ以下であるもの（原料）が総重量に対して８０質量％以上含む鉱石を、１．０ｍｍ以上の核粒子の周囲に配置し且つ層厚が２．１ｍｍ以下となるように被覆している。
【００２８】
表１は、本発明の焼結鉱用原料及び焼結鉱用原料の製造方法を採用した実施例と、本発明とは異なる焼結鉱用原料及び焼結鉱用原料の製造方法を採用した比較例とをまとめたものである。
【００２９】
【表１】
0006510849.tif 000002
【００３０】
実施条件について説明する。
図２は、従来での焼結鉱の製造方法の手順（手順１〜手順４）を示した図である。また、図２は、マグネタイト系鉱石（マグネタイトペレットフィード）を用いる場合の焼結鉱の製造方法の手順も示している。
まず、従来での焼結鉱の製造方法について説明する。
【００３１】
図２に示すように、表２に示す焼結原料（質量％）を配合し、コンクリートミキサで３分間混合する（手順１）。表２のように鉄鉱石に副原料（生石灰、石灰石、珪石、ドロマイト）を添加することによって、スラグ反応による融液が生じ、この融液を介して原料同士が結合することで、焼結鉱の強度を向上させることができる。配合後の焼結原料の化学成分（単位、質量％）は表３に示す通りである。
【００３２】
【表２】
0006510849.tif 000003
【００３３】
【表３】
0006510849.tif 000004
【００３４】
次に、配合後の焼結原料に水分（７．０ｗｔ．％）を添加し、さらに返鉱、所定量のコークスを外数で配合し、コンクリートミキサで４分間混合する（手順２）。手順２を行った後、焼結原料、返鉱、コークス等をドラムミキサで４分間造粒する（手順３）。ドラムミキサの回転数は１３ｒｐｍである。造粒後の全ての原料（造粒物）をバッチ式の焼結機
で焼結する（手順４）。
【００３５】
マグネタイト系鉱石を用いる場合は、まず、上述した手順１とは別系統にて、マグネタイトを含む微粉鉱石を水分（７．０〜８．０ｗｔ．％）を添加してパンペレタイザで別途造粒し、所望の粒度のペレット状にする（手順５）。実施例ではペレットの造粒にパンペレタイザを使用しているが、他の造粒装置（ドラムミキサ）を用いてペレットを製造してもよい。ここで、ペレット状にする場合は、ＦｅＯの含有率が２０質量％以上で且つ粒度が０．５ｍｍ以下である原料が総重量に対して８０質量％以上含む鉱石を、１．０ｍｍ以上の核粒子の周囲に配置し且つ層厚が２．１ｍｍ以下となるように被覆する。造粒物（マグネタイトペレット）の径、被覆層の厚みは、造粒時間と水分添加によって所望の値に制御する。なお、ペレットフィードは微粉であるため、水分は従来法の造粒条件よりも高めに設定する必要がある。
【００３６】
上述した手順３で得られた造粒物に、手順５で製造したマグネタイトペレットフィードのペレットを所定量添加し、ドラムミキサで１分間混合する（手順６）。その後、手順６で混合造粒物をバッチ式の焼結機（焼結鍋試験装置）で焼結する。
なお、焼結鍋試験装置の条件は次の通りである。焼結鍋試験装置サイズは２６５ｍｍφｘ５１０ｍｍとし、床敷には１０−２０ｍｍの焼結鉱を使用し、装入量は４．３ｋｇとし、原料装入容積は０．０２８ｍ３とし、鉱層厚は５５０ｍｍ（床敷含む）とした。また、吸引ガスは大気とし、吸引条件は、着火時は１０００ｍｍＨ２Ｏ（９．８ｋＰａ）、焼成中は１６００ｍｍＨ２Ｏ（１５．７ｋＰａ）とした。
なお、床敷とは、焼結鍋試験装置の底部に融液が直接付着しないようにするために装入するものであり、成品にはならない。
【００３７】
被覆層の厚みの測定は、次の通りに行った。まず、造粒物（マグネタイトペレット）を任意に５０〜１００個を選び、各々の粒子を撮影する。また、撮影後、造粒物を水洗して被覆層を取り除き、同様に写真撮影する。そして、被覆層のある造粒物の画像と、被覆層を取り除いた造粒物の画像とを画像解析により二値化し、水洗前後の面積相当径を算出する。そして、造粒物について、面積相当径を平均化し、得られた造粒物の代表径とする。そして、水洗前後の面積相当径より、パラメータの定義に従い、被覆層厚を算出する。
【００３８】
ＲＩの測定方法は、ＪＩＳＭ８７１３に準じて行った。詳しくは、 粒度１９−２２．
４ｍｍの焼結鉱０．５ｋｇを静置状態で一酸化炭素（ＣＯ：３０ｍｏｌ％±０．５ｍｏｌ％）と窒素（Ｎ２：７０ｍｏｌ％±０．５ｍｏｌ％）とから構成される還元ガスを用いて９００℃の温度で１８０分間等温還元を行う。
還元率は、還元間測定試料中に鉄と結合していた酸素の質量に対する還元によって除去された酸素の質量の比率として求める。鉄と結合していた酸素の質量は、還元前測定試料を分析して求めた全鉄及び鉄（ＩＩ）の含有量から計算して求めた。
【００３９】
成品歩留の測定方法は、次の通りに行った。まず、焼結ケーキを試験箱に入れて、２ｍの高さから鋼製台に５回落下させる。次に、      目開き５ｍｍのふるいでこの試料をふるい分け、粒度が＋５ｍｍの測定試料質量の試験前測定試料質量に対する質量分率（％）で表した。なお、焼結鍋試験に使用する床敷層は除くこととした。成品歩留の閾値に関しては、特許第４５２８３６２号に記載されているように、成品歩留７６％は一般的な目安であるため、これを基準に評価を行った。
【００４０】
なお、図３〜図５は、被覆層厚と、成品のＦｅＯ、成品の歩留及びＲＩとのそれぞれの関係をまとめた図である。
以下、比較例１〜５及び、実施例１〜４について説明を行う。
比較例１は、焼結鉱用原料として、マグネタイト系鉱石を用いなかった例を示している
（配合有無の欄、「無」）。比較例２は、焼結鉱用原料として、マグネタイト系鉱石をペレットにせずに用いた例を示している（配合形態、「単純配合」）。比較例２では、マグネタイト系鉱石をそのまま用いたため、原料全体の粒度が細かくなり、かつブリーズとの競合反応により、焼結が進行せず、成品歩留りが低位となった。
【００４１】
比較例３では、マグネタイト系鉱石（マグネタイトペレットフィード）をペレット化したマグネタイトペレットを用いたものの、核粒子となる原料を用いなかった（核粒子径の欄、「０．０ｍｍ」）。比較例３では、図７に示すように、マグネタイトペレットが十分に酸化されず、歩留りおよびＲＩが悪化した。
比較例４では、マグネタイトペレットを用いたものの、核粒子となる原料として粒度が０．５ｍｍ以上のものを採用した（核粒子径の欄、「≧０．５ｍｍ」）。比較例４では、マグネタイトペレットの内部に核が配置されない。或いは、図６のように、中心に核が配置されないために酸化促進効果が得られず、歩留りおよびＲＩが悪化した。
【００４２】
比較例５では、マグネタイトペレットを用いたものの、被覆層の厚みを２．１ｍｍよりも大きくした（被覆層厚の欄、「２．１６ｍｍ」）。比較例５では、マグネタイトペレットの被覆層が厚く、内部まで十分に酸化されず、歩留りおよびＲＩが悪化した。
一方、実施例１〜３では、焼結鉱用原料として、マグネタイトペレットを用い、核粒子の大きさ、即ち、径を１．０ｍｍ以上、被覆層の厚みを２．１ｍｍ以下とした。その結果、歩留り、ＲＩ共に良好である。なお、実施例１〜３では、核粒子として返鉱は用いなかった。実施例４及び５では、図４に示すように核粒子に返鉱を使用したため、溶融同化が進行し、歩留りが著しく改善した。     
【００４３】
以上、本発明によれば、微粉原料（微粉鉄鉱石）、即ち、マグネタイト系鉱石を造粒することにより、マグネタイト等の酸化を促進して、焼結鉱の品質を向上させることができる。
なお、今回開示された実施形態において、明示的に開示されていない事項、例えば、運転条件や操業条件、各種パラメータ、構成物の寸法、重量、体積などは、当業者が通常実施する領域を逸脱するものではなく、通常の当業者であれば、容易に想定することが可能な事項を採用している。
【符号の説明】
【００４４】
１  造粒物（ペレット）
２  中心部
３  核粒子
４  鉱石（被覆層）
【図１】
0006510849.tif 000005
【図２】
0006510849.tif 000006
【図３】
0006510849.tif 000007
【図４】
0006510849.tif 000008
【図５】
0006510849.tif 000009
【図６】
0006510849.tif 000010
【図７】
0006510849.tif 000011